(57)【要約】  水溶性架橋剤により架橋された、水溶性エチレン性不飽和単量体の重合体である架橋重合体。水及び１．０質量％の当該架橋重合体からなるｐＨ６．８〜７．０の水性液の２５℃における平衡コンプライアンスが、５．２×１０−４〜１．０×１０−１（１／Ｐａ）であり、且つ、水及び０．２質量％の当該架橋重合体からなるｐＨ６．８〜７．０の水性液の２５℃における粘度が、２００ｍＰａ・ｓ以上である。【特許請求の範囲】
【請求項１】
水溶性架橋剤により架橋された、水溶性エチレン性不飽和単量体の重合体である架橋重合体であって、
水及び１．０質量％の当該架橋重合体からなるｐＨ６．８〜７．０の水性液の２５℃における平衡コンプライアンスが、５．２×１０−４〜１．０×１０−１（１／Ｐａ）であり、且つ、水及び０．２質量％の当該架橋重合体からなるｐＨ６．８〜７．０の水性液の２５℃における粘度が、２００ｍＰａ・ｓ以上である、架橋重合体。
【請求項２】
前記水溶性架橋剤が、Ｎ，Ｎ’−メチレンビスアクリルアミド、エチレングリコールジメタクリレート、エチレングリコールジグリシジルエーテル、ポリエチレングリコールジメタクリレート、ポリエチレングリコールジグリシジルエーテル及び水溶性ショ糖アリルエーテルからなる群より選ばれる少なくとも一種の化合物を含む、請求項１に記載の架橋重合体。
【請求項３】
前記水溶性架橋剤が水溶性ショ糖アリルエーテルを含む、請求項１に記載の架橋重合体。
【請求項４】
前記水溶性エチレン性不飽和単量体が、アクリル酸及びその塩、メタクリル酸及びその塩、２−アクリルアミド−２メチルプロパンスルホン酸及びその塩、アクリルアミド、メタクリルアミド、並びに、Ｎ，Ｎ−ジメチルアクリルアミドからなる群より選ばれる少なくとも一種の化合物を含む、請求項１〜３のいずれか一項に記載の架橋重合体。
【請求項５】
請求項１〜４のいずれか一項に記載の架橋重合体を含有する親水性増粘剤。
【請求項６】
水溶性エチレン性不飽和単量体を、水溶性ショ糖アリルエーテルの存在下で逆相懸濁重合法により重合させて、前記水溶性ショ糖アリルエーテルにより架橋された、前記水溶性エチレン性不飽和単量体の重合体である架橋重合体を生成させる工程を含む、前記架橋重合体を含有する親水性増粘剤の製造方法。
【発明の詳細な説明】
【技術分野】
【０００１】
本発明は、親水性増粘剤及びその製造方法に関する。
【背景技術】
【０００２】
親水性増粘剤として、キサンタンガム、グアーガム等に代表される天然物系増粘剤、ヒドロキシエチルセルロース、カルボキシメチルセルロース等に代表される半合成物系増粘剤、及び、カルボキシビニルポリマー、ポリエチレンオキサイド等に代表される合成物系増粘剤が広く使用されている。【０００３】
カルボキシビニルポリマー等のカルボキシル基含有親水性重合体は、少量の使用で優れた増粘性を示すことから、化粧品、トイレタリーをはじめ種々の産業分野において有用な増粘剤、分散剤又は乳化安定剤等として好適に使用されている。カルボキシビニルポリマーは、カルボキシル基及びビニル基を有するアクリル酸等の水溶性エチレン性不飽和単量体の重合体であり、ペンタエリスリトールトリアリルエーテル等の油溶性架橋剤により架橋されている場合もある。【０００４】
従来、親水性増粘剤に用いられるカルボキシル基含有親水性重合体は、有機溶媒を用いた沈殿重合法により製造されることが多い。沈殿重合法では、重合の進行に伴って有機溶媒に不溶となって析出してくるポリマー粒子が回収される。回収されたポリマー粒子が増粘剤として用いられる。一方、吸水性樹脂の製造方法において、逆相懸濁重合の採用が検討されている（特許文献１）。
【先行技術文献】
【特許文献】
【０００５】
【特許文献１】特開平３−２２７３０１号公報
【特許文献２】特開平４−２１８５８２号公報
【特許文献３】特開平１−１４９８０５号公報
【発明の概要】
【発明が解決しようとする課題】
【０００６】
一般に、親水性増粘剤として用いられるポリマー粒子の増粘特性は、ポリマー粒子のサイズ及び形状、並びに、ポリマーの架橋度及び分子量等の性状と密接に関連している。したがって、所望の増粘特性を有するためには、これらの性状を精密に制御することが必要とされる。【０００７】
しかし、沈殿重合法では、得られるポリマー粒子の性状が有機溶媒に対するポリマーの溶解性の影響を大きく受けることから、ポリマーの性状を任意に制御することは非常に困難である。そのため、沈殿重合法により製造される従来のカルボキシル基含有親水性重合体を用いた親水性増粘剤の場合、増粘特性等の性能を、要求特性の異なる多様な用途それぞれに応じて適正化する上で制約が多いという問題があった。【０００８】
そこで、本発明は、少量の使用で優れた増粘性を示し、しかも各種の用途に適するように増粘特性を容易に調整することが可能な親水性増粘剤を提供することを目的とする。
【課題を解決するための手段】
【０００９】
本発明は、水溶性架橋剤により架橋された、水溶性エチレン性不飽和単量体の重合体である架橋重合体に関する。水及び１．０質量％の当該架橋重合体からなるｐＨ６．８〜７．０の水性液の２５℃における平衡コンプライアンスは、５．２×１０−４〜１．０×１０−１（１／Ｐａ）であり、且つ、水及び０．２質量％の当該架橋重合体からなるｐＨ６．８〜７．０の水性液の２５℃における粘度は、２００ｍＰａ・ｓ以上である。当該架橋重合体がカルボン酸塩又はスルホン酸塩に由来するモノマー単位を含む場合、それぞれ対応するカルボン酸又はスルホン酸に由来するモノマー単位の質量をそれぞれのモノマー単位の質量とみなして、上記水性液における架橋重合体の濃度（質量％）が計算される。また、本発明は、係る架橋重合体を含有する親水性増粘剤を提供する。【００１０】
本発明者らの知見によれば、架橋重合体及び水からなる水性液の平衡コンプライアンス及び粘度が同時に上記特定の範囲内にあることにより、少量の使用で十分に高い増粘性を得ることができる。加えて、本発明に係る架橋重合体は、水溶性架橋剤により架橋されていることから、懸濁重合法により容易に製造することができる。懸濁重合法によれば、攪拌速度等の重合条件を変化させることにより、所望の粒子径、架橋度、分子量等の性状を有するポリマー粒子として架橋重合体を得ることができる。したがって、各種の用途に適するように増粘特性を容易に調整することが可能である。【００１１】
水溶性架橋剤は、Ｎ，Ｎ’−メチレンビスアクリルアミド、エチレングリコールジメタクリレート、エチレングリコールジグリシジルエーテル、ポリエチレングリコールジメタクリレート、ポリエチレングリコールジグリシジルエーテル及び水溶性ショ糖アリルエーテルからなる群より選ばれる少なくとも一種の化合物を含むことが好ましい。特に、水溶性架橋剤は水溶性ショ糖アリルエーテルを含むことがより好ましい。水溶性ショ糖アリルエーテルのエーテル化度は、１．８〜４．０であることが好ましい。【００１２】
水溶性エチレン性不飽和単量体は、アクリル酸及びその塩、メタクリル酸及びその塩、２−アクリルアミド−２メチルプロパンスルホン酸及びその塩、アクリルアミド、メタクリルアミド、並びに、Ｎ，Ｎ−ジメチルアクリルアミドからなる群より選ばれる少なくとも一種の化合物を含むことが好ましい。【００１３】
別の側面において、本発明は、水溶性エチレン性不飽和単量体を、水溶性ショ糖アリルエーテルの存在下で逆相懸濁重合法により重合させて、水溶性ショ糖アリルエーテルにより架橋された、水溶性エチレン性不飽和単量体の重合体である架橋重合体を生成させる工程を含む、架橋重合体を含有する親水性増粘剤の製造方法に関する。【００１４】
本発明に係る製造方法によれば、少量の使用で優れた増粘性を示し、しかも各種の用途に適するように増粘特性を容易に調整することが可能な親水性増粘剤を製造することができる。
【発明の効果】
【００１５】
本発明によれば、少量の使用で優れた増粘性を示し、しかも各種の用途に適するように増粘特性を容易に調整することが可能な親水性増粘剤を提供することができる。
【発明を実施するための形態】
【００１６】
以下、本発明の好適な実施形態について詳細に説明する。ただし、本発明は以下の実施形態に限定されるものではない。
【００１７】
本実施形態に係る架橋重合体は、１種又は２種以上の水溶性エチレン性不飽和単量体から構成される重合体であり、水溶性架橋剤によって架橋されている。係る架橋重合体は、通常、ポリマー粒子の状態で親水性増粘剤として用いられる。このポリマー粒子が水、又は水を含む水性液に加えられたときに粒子状の膨潤ゲルが形成され、水性液が増粘する。
【００１８】
本実施形態に係る当該架橋重合体及び水からなる水性液であって、当該架橋重合体の濃度が１．０質量％で、ｐＨ６．８〜７．０である水性液の２５℃における平衡コンプライアンスは、好ましくは５．２×１０−４〜１．０×１０−１（１／Ｐａ）である。また、当該架橋重合体の濃度が０．２質量％で、ｐＨ６．８〜７．０である水性液の２５℃における粘度は、好ましくは２００ｍＰａ・ｓ以上である。前記粘度は、１０００００ｍＰａ・ｓ以下であることがより好ましい。上記の平衡コンプライアンス値および０．２質量％濃度での増粘性を併せ持つことが、当該架橋重合体の特色である。
【００１９】
平衡コンプライアンスは軟らかさの指標であり、平衡コンプライアンスの値が大きいほど、架橋重合体と水との混合液が軟らかいと言える。一般的には、平衡コンプライアンスを弾性係数の逆数と考えることができる。平衡コンプライアンスが小さいと、親水性増粘剤としてのなめらかさが損なわれて増粘効果が低下する傾向がある。係る観点から、平衡コンプライアンスは、より好ましくは５．５×１０−４以上である。平衡コンプライアンスが大きすぎると、増粘効果が小さくなる傾向がある。係る観点から、平衡コンプライアンスは、より好ましくは１．０×１０−１以下である。平衡コンプライアンスの上限及び下限は、１．００×１０−２、４．９３×１０−３、５．６０×１０−４、９．８０×１０−４、３.００×１０−３、５．５０×１０−３、１．１０×１０−３、又は５．２０×１０−３であってもよい。
【００２０】
架橋重合体を含む水性液の粘度は、増粘性の指標であり、その値が大きい程、架橋重合体による増粘効果が大きい。当該架橋重合体は、０．２質量％と極めて小さい濃度から粘度が増加し始めて、増粘剤として一般的に使用される０．５質量％程度の少量の添加で良好な増粘性を示す。一方、粘度の値が大き過ぎると、水性液の粘度の安定性が低下して粘度の経時変化が大きくなる傾向があるとともに、水性液を調製する際に継粉が生じ易く、水性液の扱いが非常に不便なものとなり易い等、実用上の問題がある。係る観点から、０．２質量％の水性液の粘度は、より好ましくは３００〜５００００ｍＰａ・ｓである。０．２質量％の水性液の粘度の上限及び下限は、４０００ｍＰａ・ｓ、１５００ｍＰａ・ｓ、６００ｍＰａ・ｓ、９００ｍＰａ・ｓ、８００ｍＰａ・ｓ、７５０ｍＰａ・ｓ、１２００ｍＰａ・ｓ、又は１６００ｍＰａ・ｓであってもよい。
【００２１】
平衡コンプライアンス又は粘度を測定する際、架橋重合体を含む水性液のｐＨは、必要に応じてｐＨ調整剤を用いて、６．８〜７．０に調整される。ｐＨ調整剤としては、例えば、水酸化ナトリウム、水酸化カリウム、アンモニア及び有機アミン類が挙げられる。
【００２２】
水溶性エチレン性不飽和単量体は、特に限定されるものではないが、好ましくは、アクリル酸及びその塩、メタクリル酸及びその塩、２−アクリルアミド−２メチルプロパンスルホン酸及びその塩、アクリルアミド、メタクリルアミド、並びに、Ｎ，Ｎ−ジメチルアクリルアミドからなる群より選ばれる少なくとも一種の化合物である。これらの中でも、十分な増粘性を得やすいこと等の観点から、カルボキシル基を有する単量体、すなわち、アクリル酸及びその塩、並びに、メタクリル酸及びその塩が好ましい。
【００２３】
水溶性架橋剤は、好ましくは、重合性不飽和基及び／又は反応性官能基を２個以上有する化合物である。反応性官能基は、水溶性エチレン性不飽和単量体が有するカルボキシル基等の官能基と反応して、架橋構造を形成し得る官能基である。その具体例としては、グリシジル基がある。２個以上のグリシジル基を有する水溶性架橋剤の例としては、エチレングリコールジグリシジルエーテル及びポリエチレングリコールジグリシジルエーテルがある。２個以上の重合性不飽和基を有する水溶性架橋剤の例としては、Ｎ，Ｎ’−メチレンビスアクリルアミド、エチレングリコールジメタクリレート、ポリエチレングリコールジメタクリレート及び水溶性ショ糖アリルエーテルがある。
【００２４】
通常、ショ糖アリルエーテルは、アルカリ触媒下で、臭化アリル等を用いてショ糖をアリルエーテル化する方法により合成される。このときのエーテル化の程度に応じて、油溶性又は水溶性のショ糖アリルエーテルが得られる。エーテル化度５．０〜８．０の高置換度の油溶性（疎水性）ショ糖アリルエーテルは、ペンタエリスリトールトリアリルエーテル等と同様に、有機溶媒を使用した沈殿重合法によるカルボキシビニルポリマーの架橋剤として広く使用されている。一方、本実施形態で架橋剤として用いられる水溶性ショ糖アリルエーテルのエーテル化度は、１．８〜４．０程度である。このエーテル化度は、ショ糖に対するアリルエーテル基のモル比の平均値である。エーテル化度は、例えば、ショ糖アリルエーテル中に残存する水酸基を、ピリジン中で無水酢酸と反応させ、このとき消費される無水酢酸の量から算出することができる。ショ糖アリルエーテルのエーテル化度は、その化学構造から最大で８．０である。
【００２５】
水溶性ショ糖アリルエーテルのエーテル化度が低いと、架橋反応に関わる官能基であるアリル基が不足して、架橋反応が効果的に進行し難くなる傾向がある。水溶性ショ糖アリルエーテルのエーテル化度が高いと、水に対する溶解性が低下するため、水相中においてショ糖アリルエーテルと水溶性エチレン性不飽和単量体との架橋反応が進行し難くなる傾向がある。係る観点から、水溶性ショ糖アリルエーテルのエーテル化度は、好ましくは２．０〜３．５、より好ましくは２．２〜３．２である。
【００２６】
水溶性ショ糖アリルエーテルは、例えば、ショ糖水溶液に触媒の水酸化ナトリウムを加え、ショ糖をアルカリショ糖に転化した後、臭化アリルを滴下してエーテル化を行う方法により得ることができる。このとき、臭化アリルの量を、ショ糖に対して２〜６倍モルの、好ましくは２〜５倍モルの範囲に調整することにより、効率的に水溶性ショ糖アリルエーテルを得ることができる。エーテル化の反応温度は、例えば８０℃程度である。通常、臭化アリルの滴下後３時間程度で反応が完結する。反応液から分離した水相にアルコールを添加し、析出する塩類を濾別した後、余分なアルコールと水分を留去させることにより、水溶性ショ糖アリルエーテルを回収することができる。
【００２７】
架橋重合体を得る際に用いられる水溶性架橋剤の量は、水溶性エチレン性不飽和単量体に対して好ましくは０．０１〜２．０質量％、より好ましくは０．０２〜１．０質量％、さらに好ましくは０.０５〜１．０質量％である。水溶性架橋剤の量が少ないと架橋反応が十分に進行し難くなる傾向がある。水溶性架橋剤の量が多すぎると、架橋過多となり適度な膨潤性を有するポリマー粒子が得られ難くなる傾向がある。水溶性エチレン不飽和単量体としてアクリル酸塩及びメタクリル酸塩等のカルボン酸塩、又は２−アクリルアミド−２メチルプロパンスルホン酸塩等のスルホン酸塩を用いる場合、上記の水溶性架橋剤の比率は、それぞれ対応するカルボン酸又はスルホン酸の質量を基準として計算される。
【００２８】
本実施形態に係る架橋重合体は、例えば、水溶性エチレン性不飽和単量体を、水溶性架橋剤の存在下で懸濁重合法により重合させる工程を含む方法により得ることができる。懸濁重合法のなかでも、水溶性エチレン性不飽和単量体、水溶性架橋剤及び水を含む水相の液滴を疎水性溶媒中に分散させながら重合反応を行う逆相懸濁重合法が好ましい。
【００２９】
逆相懸濁重合に用いられる疎水性溶媒としては、例えば、脂肪族炭化水素、脂環式炭化水素及び芳香族炭化水素から選ばれる石油系炭化水素溶媒が用いられる。脂肪族炭化水素としては、ｎ−ペンタン、ｎ−ヘキサン及びｎ−ヘプタン等が挙げられる。脂環式炭化水素としては、シクロペンタン、メチルシクロペンタン、シクロヘキサン及びメチルシクロヘキサン等が挙げられる。芳香族炭化水素としては、ベンゼン、トルエン及びキシレン等が挙げられる。特に、ｎ−ヘキサン、ｎ−ヘプタン、シクロヘキサン及びトルエンから選ばれる少なくとも１種の疎水性溶媒が、工業的な汎用溶媒として好適に使用される。疎水性溶媒の比率は、水溶性エチレン性不飽和単量体等を含む水相１００質量部に対して、例えば１００〜２００質量部である。
【００３０】
水溶性エチレン性不飽和単量体等を含む水相、又は前記疎水性溶媒は、界面活性剤及びラジカル開始剤等の他の成分を含んでいてもよい。
【００３１】
界面活性剤は、主に重合中の懸濁状態を安定化させるために用いられる。界面活性剤は、逆相懸濁重合において通常用いられるものであれば特に限定されない。好ましくは、ソルビタン脂肪酸エステル、ポリグリセリン脂肪酸エステル、ショ糖脂肪酸エステル、ソルビトール脂肪酸エステル、変性ポリエチレンワックス、変性ポリプロピレンワックス、ポリビニルアルコール、ポリエチレンオキサイド、セルロースエーテル（ヒドロキシエチルセルロース、エチルセルロース等）、アルキルベンゼンスルホン酸ナトリウム、及びポリオキシエチレンアルキルフェニルエーテル硫酸塩から選ばれる１種又は２種以上の界面活性剤が用いられる。
【００３２】
界面活性剤の量は、水溶性エチレン性不飽和単量体に対して好ましくは０．１〜１０．０質量％、より好ましくは０．５〜５．０質量％である。界面活性剤の量が少ないと重合の際の懸濁状態の安定性に問題が生じる可能性があり、界面活性剤の量が多いと経済的に不利となる傾向がある。
【００３３】
ラジカル開始剤は、通常のラジカル重合に用いられるものであれば特に限定されないが、過硫酸カリウム、過硫酸アンモニウム、過硫酸ナトリウム及びアゾ系開始剤などが好適に使用される。例えば、２，２’−アゾビス（２−メチルプロピオンアミジン）２塩酸塩をラジカル開始剤として用いることができる。
【００３４】
ラジカル開始剤の量は、水溶性エチレン性不飽和単量体に対して好ましくは０．０１〜０．５質量％、より好ましくは０．０２〜０．２質量％である。ラジカル開始剤の量が少ないと重合反応が進行し難くなったり、反応に長時間が必要となったりする傾向がある。ラジカル開始剤の量が多すぎると、急激な重合反応が起こる可能性があることから、工程の管理が困難になる傾向がある。
【００３５】
逆相懸濁重合の際、水溶性エチレン性不飽和単量体等を含む液滴のサイズは、得られるポリマー粒子のサイズと密接な関係がある。反応容器及び製造スケール等の条件により異なるが、例えば２Ｌのフラスコを反応容器として用いた場合、攪拌速度６００〜１０００回転／分の条件で逆相懸濁重合を行うことにより、本発明の目的に適したサイズのポリマー粒子を得ることができる可能性が高い。また、添加する水溶性架橋剤の量により、架橋重合体の分子量及び架橋度を調整させることができる。このように、重合反応時の撹拌速度及び水溶性架橋剤の添加量を調整し、ポリマー粒子のサイズ、分子量及び架橋度を制御することで、親水性増粘剤としての特性をそれぞれの用途に応じて容易に適性化させることができる。
【００３６】
重合反応のその他の諸条件、例えばラジカル開始剤の量、重合反応温度、反応時間等も適宜調整される。重合反応温度は、例えば５０〜８０℃であり、反応時間は、例えば３０分〜３時間である。例えば２Ｌのフラスコを反応容器として用いる場合、その浴温を６０℃に調整して重合反応を開始させることができる。この場合、重合反応の開始は、反応容器内の温度が重合熱で７０数℃に上昇することから確認できる。その後、３０分〜３時間程度の熟成反応を行うことで、通常は重合反応が完結する。熟成反応時間が、それより短いと反応が充分に完了せず、残存する水溶性エチレン性不飽和単量体が多くなることがある。熟成反応後、浴温を上昇させて反応容器内の水及び石油系炭化水素溶媒を留去させることで、生成物を取得することができる。
【００３７】
既述したように、従来の有機溶媒を用いたカルボキシビニルポリマーの沈殿重合の反応では、重合の進行に伴い高分子量化したポリマーの析出が起こる。一旦析出したポリマー粒子中では、それ以上の反応がほとんど進まないものと考えられる。このため、沈殿重合法では、ショ糖のアリルエーテル化度を高くして油溶性とすることにより、有機溶媒に対する溶解性を保ちながら、より効果的に架橋反応を進行させる必要があった。
【００３８】
一方、逆相懸濁重合法の場合、水溶性架橋剤を用いることにより、重合反応中に高分子量化したポリマーの析出が起こることなく、反応終了まで均一な状態が保たれる。そのため、従来の油溶性ショ糖アリルエーテルに比べて架橋点の少ない低置換度の水溶性ショ糖アリルエーテルを用いたときであっても、効果的に架橋反応が進むものと考えられる。
【００３９】
アクリル酸等の酸基を有する水溶性エチレン性不飽和単量体から構成された従来の架橋重合体の粒子は、水に分散させ、水酸化ナトリウム等のアルカリで中和して膨潤ゲルを形成させた後、親水性増粘剤として種々の用途に使用されている。すなわち、親水性増粘剤としての架橋重合体を用いるためには、分散及び中和を含む複雑な工程が必要とされる。しかも、分散工程ではゲルが継粉にならないように注意深く撹拌しながらポリマー粒子を添加する必要があり、扱い易い増粘剤とは言い難い。
【００４０】
予めアルカリによりカルボキシル基が中和されており、中和工程を必要としない増粘剤も、これまでに提案されている（特許文献２、３）。しかし、これらの増粘剤は、カルボキシビニルポリマーを先ず製造し、その後、溶媒中での中和および濃縮分離工程等を経て製品化したものであり、製造方法が煩雑であることから、実用的には問題が多い。またこのカルボキシビニルポリマーは、有機溶媒からポリマーを析出させる従来の沈殿重合法であり、本実施形態のようにポリマー粒子の性状が十分に制御されたものではない。
【００４１】
これに対して、本実施形態のように、酸基を有する水溶性エチレン性不飽和単量体を予めアルカリで中和してから逆相懸濁重合法に用いることにより、分散及び中和の工程が不要となり、増粘のためにそのまま製品に添加することが可能な親水性増粘剤を、重合工程から得ることができる。また、生成物の粉体流動性が優れることから作業性も良く、増粘剤を製品に直接添加して溶解させるだけで所望の粘度が得られるなど、使い勝手に優れており、その工業的な利点はきわめて大きいと言える。
【実施例】
【００４２】
以下、実施例を挙げて本発明についてさらに具体的に説明する。ただし、本発明はこれら実施例に限定されるものではない。【００４３】
製造例１（水溶性ショ糖アリルエーテルの合成）
撹拌機、還流冷却管、滴下ロートを取り付けた１Ｌの四つ口セパラブルフラスコにイオン交換水８６ｇと水酸化ナトリウム４０ｇ（１モル）を加え、水酸化ナトリウムをイオン交換水に溶解させた。さらにショ糖６８．４ｇ（０．２モル）を添加して、８０℃で９０分間、撹拌しながら反応させてアルカリショ糖水溶液を得た。このアルカリショ糖水溶液に対して、エーテル化反応に伴う急激な発熱を制御しながら、臭化アリル１２１ｇ（１モル）を２時間かけて滴下した。その後、反応液を８０℃で３時間熟成してエーテル化反応を完結させた。冷却後、セパラブルフラスコから取り出した反応液にイオン交換水４００ｇを添加し、不要な油分を分離することで、粗ショ糖アリルエーテル水溶液７００ｇを得た。さらに塩酸を加えてｐＨを７に調整した後、ロータリーエバポレーターを用いてこの水溶液を２４０ｇまで濃縮した。副成物の臭化ナトリウム等の塩類は、エタノール２００ｇを添加し、析出させてから濾別することで水溶液から除いた。次いでロータリーエバポレーターを用いて水溶液から余分な水分を留去させることで、精製された水溶性ショ糖アリルエーテル８８ｇを取得した。この水溶性ショ糖アリルエーテルのエーテル化度は、２．８であった。【００４４】
製造例２（油溶性ショ糖アリルエーテルの合成）
撹拌機、還流冷却管、滴下ロートを取り付けた１Ｌの四つ口セパラブルフラスコにイオン交換水９６ｇと水酸化ナトリウム９６ｇ（２．４モル）を加え、水酸化ナトリウムをイオン交換水に溶解させた。さらにショ糖６８．４ｇ（０．２モル）を添加して、８０℃で９０分間、撹拌しながら反応させてアルカリショ糖水溶液を得た。このアルカリショ糖水溶液に対して、エーテル化反応に伴う急激な発熱を制御しながら、臭化アリル２９０ｇ（２．４モル）を２時間かけて滴下した。その後、反応液を８０℃で３時間熟成してエーテル化反応を完結させた。冷却後、セパラブルフラスコから取り出した反応液にイオン交換水４００ｇを添加して不要な水溶性成分を油分から分離し、油溶性の粗ショ糖アリルエーテルを得た。次いでイオン交換水２５０ｇを加えて、ロータリーエバポレーターにより、副成した揮発成分を加えた水と共に留去させた。さらにｎ−ヘキサン１２０ｇとイオン交換水４０ｇを添加し、再度、水溶性の不純物を分液することで取り除いた。分液した油相からｎ−ヘキサンをロータリーエバポレーターで留去させて、精製された油溶性ショ糖アリルエーテル１１０ｇを取得した。この油溶性ショ糖アリルエーテルのエーテル化度は、６．５であった。【００４５】
実施例１
５００ｍＬ三角フラスコに８０質量％のアクリル酸水溶液９０ｇを加え、外部よりフラスコを冷却しながら３０質量％の水酸化ナトリウム水溶液９４ｇを滴下して水溶液を中和した。さらにイオン交換水５６ｇ、架橋剤として製造例１で得られた低置換度の水溶性ショ糖アリルエーテル０．０９ｇ（アクリル酸水溶液に対して０．１質量％）、開始剤として２，２’−アゾビス（２−メチルプロピオンアミジン）２塩酸塩（和光純薬工業株式会社製  Ｖ−５０）０．０６４ｇを加えて水溶性エチレン性不飽和単量体水溶液を調製した。これとは別に、撹拌機、還流冷却管、滴下ロート、窒素ガス導入管を取り付けた２Ｌの四つ口セパラブルフラスコにｎ−ヘプタン３３０ｇを加え、さらに界面活性剤としてショ糖ステアリン酸エステル（三菱化学フーズ株式会社製  Ｓ−３７０）２．７ｇを分散及び溶解させた。そこに、先に調製した水溶性エチレン不飽和単量体水溶液を加え、攪拌速度１０００回転／分で攪拌しながら、系内を窒素置換すると共に浴温を６０℃に保持して、１時間、逆相懸濁重合法により重合を行った。重合終了後、水およびｎ−ヘプタンを留去して架橋重合体の粉体１０３ｇを得た。【００４６】
実施例２
製造例１で得られた水溶性ショ糖アリルエーテルの添加量を０．３５ｇ（アクリル酸水溶液に対して０．４質量％）に変更したこと以外は実施例１と同様の操作により、架橋重合体の粉体１０２ｇを得た。【００４７】
実施例３
製造例１で得られた水溶性ショ糖アリルエーテルの添加量を０．３５ｇ（アクリル酸水溶液に対して０．４質量％）に変更し、２，２’−アゾビス（２−メチルプロピオンアミジン）２塩酸塩（和光純薬工業株式会社製  Ｖ−５０）の添加量を０．０３６ｇに変更したこと以外は実施例１と同様の操作により、架橋重合体の粉体１０２ｇを得た。【００４８】
実施例４
製造例１で得られた水溶性ショ糖アリルエーテルの添加量を０．７ｇ（アクリル酸水溶液に対して０．８質量％）に変更したこと以外は実施例１と同様の操作により、架橋重合体の粉体１００ｇを得た。【００４９】
実施例５
重合の際の撹拌速度を８００回転／分に変更したこと以外は実施例３と同様の操作により、架橋重合体の粉体１０３ｇを得た。【００５０】
実施例６
重合の際の撹拌速度を６００回転／分に変更したこと以外は実施例３と同様の操作により、架橋重合体の粉体１０４ｇを得た。【００５１】
実施例７
架橋剤を水溶性のＮ，Ｎ’−メチレンビスアクリルアミド０．０９ｇ（アクリル酸水溶液に対して０．１質量％）に変更したこと以外は実施例１と同様の操作により、架橋重合体の粉体１００ｇを得た。【００５２】
実施例８
架橋剤を水溶性のエチレングリコールジグリシジルエーテル０．３５ｇ（アクリル酸水溶液に対して０．４質量％）に変更したこと以外は実施例１と同様の操作により、架橋重合体の粉体１０１ｇを得た。【００５３】
比較例１
５００ｍＬ三角フラスコに８０質量％のアクリル酸水溶液９０ｇを加え、外部よりフラスコを冷却しながら３０質量％の水酸化ナトリウム水溶液９４ｇを滴下して水溶液を中和した。さらにイオン交換水５６ｇ、架橋剤として油溶性のペンタエリスリトールトリアリルエーテル０．２６ｇ（アクリル酸水溶液に対して０．３質量％）、開始剤として２，２’−アゾビス（２−メチルプロピオンアミジン）２塩酸塩（和光純薬工業株式会社製  Ｖ−５０）０．０６４ｇを加えて水溶性エチレン性不飽和単量体水溶液を調製した。これとは別に、撹拌機、還流冷却管、滴下ロート、窒素ガス導入管を取り付けた２Ｌの四つ口セパラブルフラスコにｎ−ヘプタン３３０ｇを加え、さらに界面活性剤としてショ糖ステアリン酸エステル（三菱化学フーズ株式会社製  Ｓ−３７０）２．７ｇを分散及び溶解させた。そこに、先に調製した水溶性エチレン不飽和単量体水溶液を加え、撹拌速度１０００回転／分で攪拌しながら、系内を窒素置換すると共に浴温を６０℃に保持して、１時間重合を行った。重合終了後、水およびｎ−ヘプタンを留去して、架橋重合体の粉体１０２ｇを得た。【００５４】
比較例２
架橋剤を油溶性のペンタエリスリトールトリアリルエーテル０．５２ｇ（アクリル酸水溶液に対して０．６質量％）に変更したこと以外は実施例１と同様の操作により、架橋重合体の粉体１０１ｇを得た。【００５５】
比較例３
架橋剤を製造例２で得られた油溶性のショ糖アリルエーテル０．３５ｇ（アクリル酸水溶液に対して０．４質量％）に変更したこと以外は実施例１と同様の操作により、架橋重合体の粉体１０１ｇを得た。【００５６】
比較例４
架橋剤を製造例２で得られた油溶性のショ糖アリルエーテル０．８７ｇ（アクリル酸水溶液に対して１．０質量％）に変更したこと以外は実施例１と同様の操作により、架橋重合体の粉体１０３ｇを得た。【００５７】
比較例５
架橋剤を水溶性のエチレングリコールジグリシジルエーテル１．９３ｇ（アクリル酸水溶液に対して２．１質量％）に変更したこと以外は実施例１と同様の操作により、架橋重合体の粉体１０２ｇを得た。【００５８】
比較例６
架橋剤を水溶性のＮ，Ｎ’−メチレンビスアクリルアミド０．００５ｇ（アクリル酸水溶液に対して０．００６質量％）に変更したこと以外は実施例１と同様の操作により、架橋重合体の粉体１００ｇを得た。【００５９】
膨潤ゲルのゲルサイズの測定
各架橋重合体をそれぞれ水に加え、０．０５質量％の濃度で膨潤ゲルを含むゲルサイズ測定用の水性液を調製した。架橋重合体がアクリル酸塩、メタクリル酸塩又は２−アクリルアミド−２メチルプロパンスルホン酸塩に由来するモノマー単位を含む場合、それぞれ対応するアクリル酸、メタクリル酸又は２−アクリルアミド−２メチルプロパンスルホン酸に由来するモノマー単位の質量をそれぞれのモノマー単位の質量とみなして、架橋重合体（膨潤ゲル）の質量％を計算した。各水性液のｐＨは６．８〜７．０であった。得られた水性液に関して、粒子径分布測定装置（株式会社島津製作所製  SALD2000  フローセル使用）を用いたレーザー回折・散乱法により、膨潤ゲルの粒子径分布を測定し、得られた粒子径分布から求められる平均の粒子径を膨潤ゲルのサイズとした。【００６０】
架橋重合体を含む水性液の粘度
各架橋重合体をそれぞれ水に加え、０．５質量％又は０．２質量％の濃度で膨潤ゲルを含む水性液を調製した。架橋重合体がアクリル酸塩、メタクリル酸塩又は２−アクリルアミド−２メチルプロパンスルホン酸塩に由来するモノマー単位を含む場合、それぞれ対応するアクリル酸、メタクリル酸又は２−アクリルアミド−２メチルプロパンスルホン酸に由来するモノマー単位の質量をそれぞれのモノマー単位の質量とみなして、架橋重合体（膨潤ゲル）の質量％を計算した。各水性液のｐＨは６．８〜７．０であった。得られた水性液の粘度を、粘度計（芝浦システム株式会社製  ビスメトロンＶＳ−１Ｈ）を用いて、温度２５℃、ローターＮＯ．６（２０回転／分）の条件下に測定し、測定開始から１分間後の粘度の値を読み取った。【００６１】
平衡コンプライアンス
各架橋重合体をそれぞれ水に加え、１．０質量％の濃度で膨潤ゲルを含む水性液を調製した。架橋重合体がアクリル酸塩、メタクリル酸塩又は２−アクリルアミド−２メチルプロパンスルホン酸塩に由来するモノマー単位を含む場合、それぞれ対応するアクリル酸、メタクリル酸又は２−アクリルアミド−２メチルプロパンスルホン酸に由来するモノマー単位の質量をそれぞれのモノマー単位の質量とみなして、架橋重合体（膨潤ゲル）の質量％を計算した。各水性液のｐＨは６．８〜７．０であった。得られた水性液に関して、レオメーター（ＴＡインスツルメント製、ＡＲ−２０００ｅｘ）を用いて２５℃、４０ｍｍパラレルプレート、ギャップ間距離５００または１０００μｍ、印加応力０．０１〜１０Ｐａの条件下でクリープ測定を行い、歪み公差２％以下の平衡に達した時点のコンプライアンスを平衡コンプライアンスとした。ギャップ間距離、印加応力などの条件は、それぞれのサンプル液に適した条件となるように適宜調製される。平衡コンプライアンスは、測定可能な範囲であれば、測定条件によらず一定の値を示す物性値である。【００６２】
表１に、各実施例及び比較例に関して、架橋剤の種類、重合の際の攪拌速度、膨潤ゲルのサイズ、重合体を加えた水性サンプル液の粘度及び平衡コンプライアンスを示す。【００６３】
【表１】
2012111224.tif 000002
【００６４】
表１に示されるように、１．０質量％の水性液の平衡コンプライアンスが５．２×１０−４〜１．０×１０−１（１／Ｐａ）の範囲内にあり、且つ、０．２質量％の水性液の粘度が２００ｍＰａ・ｓ以上である実施例の架橋重合体によれば、０．５質量％のような少量の使用でも十分な増粘効果が得られることが確認された。１．０質量％の水性液の平衡コンプライアンスが５．２×１０−４（１／Ｐａ）より小さい比較例５の架橋重合体の場合、膨潤ゲルの軟らかさが小さく、そのゲルがあまり膨潤しないため、架橋重合体が水に添加されたときに硬く滑らかさのない水性液となった。また、０．２質量％のように極めて低い濃度での水性液の粘度は２００ｍＰａ・ｓより低く、ほとんど増粘性を示さず、本発明の架橋重合体とは特性が大きく異なっていた。１．０質量％の水性液の平衡コンプライアンスが１．０×１０−１（１／Ｐａ）より大きい比較例６の架橋重合体の場合、膨潤ゲルが軟らか過ぎるために、０．２質量％の水性液の粘度は２００ｍＰａ・ｓ以上であるものの、増粘剤として一般的に使用される０．５質量％における水性液の粘度が低く、増粘効果が充分でなかった。【００６５】
以下、実験結果に関してより詳細に検討する。
実施例１、２及び４においては、架橋剤の水溶性ショ糖アリルエーテルの量を水溶性エチレン性不飽和単量体（アクリル酸）に対して０．１質量％、０．４質量％又は０．８質量％とした。その結果、架橋重合体の膨潤ゲルのサイズがそれぞれ１４０μｍ、１００μｍ又は８０μｍとなった。また、実施例１、２及び４の０．５質量％水性液の粘度は、それぞれ８９５０ｍＰａ・ｓ、１６７００ｍＰａ・ｓ及び２５０００ｍＰａ・ｓであった。架橋剤添加量の増加にともなって生成するポリマー中の架橋点が多くなり、架橋重合体の膨潤ゲルの構造がしっかりしてくる為、膨潤ゲルのサイズが小さくなり、増粘効果が大きくなったと考えられる。実施例１、２及び４の平衡コンプライアンスは、それぞれ１．００×１０−２、４．９３×１０−３及び９．８０×１０−４であり、架橋剤添加量の増加に伴って小さくなった。すなわち、架橋剤の量を変えることにより、膨潤ゲルの架橋構造を変えて、その増粘効果の程度を調整することができる。【００６６】
実施例５及び６においては、重合反応時の撹拌速度を実施例４の１０００回転／分から８００回転／分又は６００回転／分に変更した。その他は同じ条件の実施例４と比較すると、膨潤ゲルのサイズが８０μｍからそれぞれ１５０μｍ又は２５０μｍまで大きくなった。これは撹拌による機械的なせん断速度が小さくなったため、重合時の液滴径が大きくなったことが要因と考えられる。実施例４、５及び６の０．５質量％水性液の粘度は、それぞれ２５０００ｍＰａ・ｓ、１９０００ｍＰａ・ｓ及び１４８００ｍＰａ・ｓであった。すなわち、同じ架橋剤量の仕込み条件（同じ架橋度）で比較すると、膨潤ゲルのサイズが小さくなる程、増粘効果が大きくなった。これは、膨潤ゲルのサイズが小さいほど水性液中でのゲル同士の接触面積が大きくなるためと考えられる。即ち、製造時の機械的な運転条件により、膨潤ゲルのサイズを変えて、その増粘効果の程度を調整することができる。平衡コンプライアンスは、実施例４が９．８０×１０−４であったのに対して、実施例５及び６ではそれぞれ３．００×１０−３及び５．５０×１０−３であった。すなわち、平衡コンプライアンスが膨潤ゲルのサイズに比例して大きくなる傾向、すなわち水性液が軟らかくなる傾向が認められた。【００６７】
実施例７では、水溶性エチレン性不飽和単量体に対して０．１質量％の水溶性のＮ，Ｎ’−メチレンビスアクリルアミドを、実施例８では、水溶性エチレン性不飽和単量体に対して０．４質量％の水溶性のエチレングリコールジグリシジルエーテルを、架橋剤として用いた。その結果、それぞれの架橋重合体の膨潤ゲルのサイズが１００μｍ又は１５０μｍとなり、０．５質量％水性液の粘度が２２４００ｍＰａ・ｓ又は１５０００ｍＰａ・ｓとなった。【００６８】
このように、本発明に係る架橋重合体を増粘剤として用いる場合、水溶性エチレン性不飽和単量体に対する水溶性架橋剤等の仕込み条件、及び撹拌速度等の運転条件を組み合わせることにより、任意に増粘効果及び膨潤ゲルのサイズを制御することができる。【００６９】
一般的に親水性増粘剤により増粘された製品は、その粘度の大きさで粘性特性を評価している。ただし、増粘された製品の粘性体としての触感は、その粘度と共に膨潤ゲルのサイズの影響を受ける。増粘された製品は、同じ粘度で比較すると、膨潤ゲルのサイズが小さい程ベタつく触感があり、大きくなる程さらっとした触感を有する。これは、膨潤ゲルのサイズが小さい程、水溶液中でのゲル同士の接触面積が大きくなり、その粘着性が増大するためと考えられる。【００７０】
比較例１〜４では、有機溶媒を用いた沈殿重合法によりカルボキシビニルポリマーを製造する際に使用される油溶性（疎水性）の架橋剤を用いた。それ以外の条件は、実施例と同じ逆相懸濁法の条件で重合反応を実施した。しかし、使用した油溶性架橋剤では架橋反応が十分に進まず、曳糸性のある粘稠液となってしまい、十分な増粘効果を発揮する親水性増粘剤を得ることはできなかった。これは、油溶性の架橋剤を用いた逆相懸濁重合では、アクリル酸塩を含む水性の液滴内に油溶性架橋剤が入れないことから、ポリマーの架橋反応に有効に関与することが出来なかったことに起因すると考えられる。【００７１】
比較例５では、水溶性架橋剤としてエチレングリコールジグリシジルエーテルを水溶性エチレン性不飽和単量体に対して２．１質量％用いた。平衡コンプライアンスは５．００×１０−４と低く、架橋重合体による増粘効果は低いものであった。これは、架橋重合体の主鎖中の架橋点が過多であることから、膨潤ゲルの軟らかさが小さいことに起因すると考えられる。【００７２】
比較例６では、水溶性架橋剤としてＮ，Ｎ’−メチレンビスアクリルアミドを水溶性エチレン性不飽和単量体に対して０．００６質量％用いた。平衡コンプライアンスは２．００×１０−１と高く、架橋重合体による増粘効果は低いものであった。これは、架橋重合体の主鎖中の架橋点が少ないため、架橋重合体の膨潤ゲルの構造が弱いためであると考えられる。
【産業上の利用可能性】
【００７３】
本発明による親水性増粘剤は、化粧料、トイレタリー等の種々の産業分野における水性製品の増粘又はレオロジー調整のために好適に利用することができる。
【国際調査報告】
2012111224.tif 000003
2012111224.tif 000004